(57)【要約】  生理学的に適合する印象材（それが４．９９野生型％に０．００５野生型％、好ましくは１．０野生型％に０．０１野生型％、および特に好ましくは少なくとも１つの発光材料の０．２５野生型％に０．０２５野生型％を含んでいることを特徴とする）。【特許請求の範囲】
【請求項１】
生理学的に適合する印象材（それが４．９９野生型％に０．００５野生型％、好ましくは１．０野生型％に０．０１野生型％、および特に好ましくは少なくとも１つの発光材料の０．２５野生型％に０．０２５野生型％を含んでいることを特徴とする）。
【請求項２】
請求項１に記載の印象材、発光材料がからなる群より選択されることを特徴とするクマリン誘導体、ルミノール、ペリレン、セレンテラジン、Ｌａｔｉａルシフェリン、ｌｕｃｉｏｐｔｅｒｉｎ、Ｐｈｏｔｉｎｕｓルシフェリン、フルオレセイン、フルオレセイン誘導体、任意でドープしたアルカリ金属またはアルカリ土類金属アルミン酸塩、およびその任意でドープした硫化亜鉛および混合物。
【請求項３】
請求項１または２に記載の印象材、印象材がからなる群より選択される材料を含むことを特徴とするアルギン酸塩、親水コロイド、ポリエーテル、シリコーン、およびその混合物。
【請求項４】
請求項３に記載の印象材、印象材がＡシリコーン、Ｃシリコーンおよびその混合物の構成される群より選択される材料を含むことを特徴とする。
【請求項５】
請求項４に記載の印象材、印象材が少なくとも１つの混合物を含むことを特徴とする分子および少なくとも１つで少なくとも２つの不飽和の群を有する有機ポリシロキサン分子で少なくとも２のＳｉに結合されたｈｙｄｒｏｇｅｎｓを有するｏｒｇａｎｏｈｙｄｒｏｇｅｎｐｏｌｙｓｉｌｏｘａｎｅ。
【請求項６】
請求項５に記載の印象材、印象材がさらに少なくとも１つを含むことを特徴とするからなる群より選択される重合開始剤金触媒、ｐｈｏｔｏｉｎｉｔｉａｔｏｒｓおよびその混合物。
【請求項７】
請求項１〜６（印象材が少なくとも１つの充填剤を含むことを特徴とする）のいずれか１つに記載の印象材。
【請求項８】
請求項７に記載の印象材、充填剤がからなる群より選択されることを特徴とする石英、クリストバライト、ケイ酸ジルコニウム、モンモリロナイト、沸石、酸化アルミニウム、酸化亜鉛、硫酸バリウム、炭酸カルシウム、ガラスパウダー、プラスチック粉末、シリカ、およびその混合物。
【請求項９】
請求項１〜８（印象材が少なくとも１つのシリコーン油を含むことを特徴とする）のいずれか１つに記載の印象材。
【請求項１０】
請求項１〜９（それが下記成分を含むことを特徴とする）のいずれか１つに記載の印象材：
ａ）少なくとも分子、好ましくはポリビニルのメチルシロキサンで少なくとも２つの不飽和の群を有する１つの有機ポリシロキサン；
ｂ）少なくとも分子、好ましくはポリメチル水素原子シロキサンで少なくとも２のＳｉに結合されたｈｙｄｒｏｇｅｎｓを有する１つのｏｒｇａｎｏｈｙｄｒｏｇｅｎｐｏｌｙｓｉｌｏｘａｎｅ；
ｃ）シリカ（好ましくはヒュームドシリカ）；
ｄ）少なくとも構成分子ａ）およびｂを架橋させるための１つの白金触媒；
および少なくともｅ）１つの発光材料。
【請求項１１】
請求項１〜９（それが下記成分を含むことを特徴とする）のいずれか１つに記載の印象材：
ａ）少なくとも分子、好ましくはポリビニルのメチルシロキサンで少なくとも２つの不飽和の群を有する１つの有機ポリシロキサン；
ｂ）少なくとも分子、好ましくはポリメチル水素原子シロキサンで少なくとも２のＳｉに結合されたｈｙｄｒｏｇｅｎｓを有する１つのｏｒｇａｎｏｈｙｄｒｏｇｅｎｐｏｌｙｓｉｌｏｘａｎｅ；
ｃ）シリカ（好ましくはヒュームドシリカ）；
ｄ）少なくとも構成分子ａ）およびｂを架橋させるための１  ｐｈｏｔｏｉｎｉｔｉａｔｏｒ；
および少なくともｅ）１つの発光材料。
【請求項１２】
請求項１〜１１のいずれか１つに記載の生理学的に適合する印象材の製造のための方法、ことを特徴とする少なくとも１つ発光材料は生理学的に適合する印象材と混合される。
【請求項１３】
請求項１２に記載の方法、印象材が少なくとも１つを含むことを特徴とするシリコーン、およびそれ印象材を混合する場合を用いて少なくとも１つ発光材料、ポリメタクリル酸メチルより選択される溶媒、ジクロロメタンおよびトリクロロメタンが加えられる。
【請求項１４】
少なくとも１つの印象の製造のための印象用トレー歯、ことを特徴とする請求項１〜１１のいずれか１つに記載の生理学的に適合する印象材。
【請求項１５】
印象用トレー（請求項１〜１１のいずれか１つによりそれが生理学的に適合する印象材を含んでいることを特徴とする）で挿入断片のための担体。
【請求項１６】
ヒトあごに基づいて本質的に作られる形状を有する請求項１〜１１の１つに記載の生理学的に適合する印象材の構成される鋳型。
【請求項１７】
請求項１６に記載の鋳型、生理学的に適合する印象材を治癒させることができ、それにおいて、少なくとも前記生理学的に適合する印象材の一部が外側の側面で鋳型を直されることを特徴とする。
【請求項１８】
ヒトまたは動物身体において、またはそのヒトの構造についての印象の製造のための請求項１〜１１のいずれか１つに記載の生理学的に適合する印象材の使用。
【請求項１９】
請求項１８に記載の使用、構造がからなる群より選択されることを特徴とする１以上の歯、あごまたはあごの一部。
【発明の詳細な説明】
【技術分野】
【０００１】
本発明は、生理学的に適合する印象材（このような印象材の製造のための方法）に関する、印象用トレーおよび／または印象用トレー、鋳型およびこのような印象材の適用で挿入断片のための担体。
【背景技術】
【０００２】
生理学的に適合する印象材はそれ自体は知られていて、あごの印象またはあごの一部の製造のための歯科学に例えば使用される。これらの印象に対して、あごのモデルまたはあごの一部は作ることができる、基づくどの歯科補てつ学でまたは象眼する調製できる。このような材料も、補てつ学の製造のためのような他の死体部分の印象の製造のための同様の方法に使用できる。このような材料の適用の別の領域は、補聴器のためのいわゆるｏｔｏ−補てつ学またはイアモールドの産生である。
【先行技術文献】
【特許文献】
【０００３】
【特許文献１】国際出願ＰＣＴ／ＥＰ２００９／００６４７４
【発明の概要】
【発明が解決しようとする課題】
【０００４】
事実の結果産生例えば歯代わりは印象のキャストに基づいて行なわれる、正確さどれを用いて、例えば、歯代わりは製造できる必ず制限されている。この問題を解決するために、最近の回は、に対してデジタルシステムの提案を多くの場合見た歯科学の分野でカメラ、デジタルシステムはそれに機能するのがよい１以上の歯または完全なあごアーチを捉えるおよびにこれをデジタルデータの形態をした再生する。例として、次いで、インプラントはこのデータに基づいて作ることができる。
【０００５】
ある量の成功はこのような手法の使用により今まで採取されたが、特に投げられている影、およびまた特定範囲の不十分な照明の結果これらの手法がまたまだ最適な結果を供給しないことが分かった。
【課題を解決するための手段】
【０００６】
これらの問題を解決するために、現在の申込者は、光学基礎および特定の印象材の使用上に測定法の組み合わせに対して基づく方法を開発した。一般的に、印象は、発光印象材を使用し、次いで、光学的手法を用いて測定されて採得される。例として、この方法には記載されるさらにである（非盲検こと）置いた出願ＰＣＴ／ＥＰ２００９／００６４７４（その全体は参考文献により本明細書に組み込まれる）。
【０００７】
この方法において、発光印象材の使用に加えて、化合物が必ずしも印象用トレーで一様分布をまた有し、空または他の不純物および介在物の少ない泡さえが完全にないことは、正確な測定結果のためにさらに不可欠である。このような不規則でしょう他の点では患者の生歯のデジタルデータで、不正確およびエラーに測定法鉛に、最終的に人工器官の生産までちょうど繁殖し、使用できない歯代わりにつながることができた（個々の症例に）、例えば。
【０００８】
この方法、特定の光学的性質を有する印象材、および特に特定の発光特性を行なうために、必要である。
【０００９】
従って、それは、前述の方法の適用用特に設計されている印象材を記載する本発明の目的である。
【００１０】
本発明の別の目的は、このような印象材の製造のための方法を記載することである。
【００１１】
本発明の別の目的はそうであるに少なくとも１つの印象の製造のための印象用トレーを記載する歯および／または前述の方法の適用のための印象用トレーで挿入断片のための担体。
【００１２】
本発明の別の目的は、前述の方法で適用用印象材より作られた鋳型を記載することである。
【００１３】
本発明の別の目的は印象材のための適用を記載することである。
【００１４】
本発明の目的は、４．９９野生型％に０．００５野生型％、好ましくは１．０野生型％に０．０１野生型％、および特に好ましくは少なくとも１つの発光材料の０．２５野生型％に０．０２５野生型％を含んでいる生理学的に適合する印象材を用いて達成される。具体的には、発光材料は約０．１野生型％の量に存在する。
【００１５】
生理学的に適合する用語印象材は理解される平均ヒトまたは動物身体において、またはそのヒトの構造についての印象の製造のための適切な材料。このような印象材は、当業者にそれ自体は知られていて、種々のサプライヤーより市販で入手可能である。特に、このような印象材は毒性を引き起こさないに違いない、および可能な程度まで、人体で、またはその人体に対するアレルギーか刺激性反応はない。印象材の一貫性は、これによって１つに対してそれが十分に流動性でなければならないことにのみ制限されている形態に側面十分に正確で詳述された印象、しかし材料がヒトまたは動物身体において、またはそのヒトの構造より取り除かれた後、印象の形態を保持する、反対側面で、次元的に、十分に安定している歯科用印象材料の物理的性質のより正確な明細書は、に対して分類されている化合物による、ＩＳＯ  ４８２３（その開示はその全体で参考文献により本明細書に組み込まれる）で、例えば見つけることができる型０（極めて高粘度）より型３（低粘度）への４つの種類へのそれらの粘度。
【００１６】
該当する場合、材料も、それがおよび／または治癒させられるこのような方法で設計できる印象が採得されている間に、固体になる。この場合、構造にいずれか１項損傷を測定せずに、それが十分に硬化した後さえ、ヒトまたは動物身体よりそれを取り除くことができるように、材料は設計されなければならない。その硬化は、その結果として化学反応により通常起こってもよい重合反応。そのような場合、養成は一般に不可逆である。しかし、また、それは考えられるおよび／または凝固を治癒させることは、必要かもしれないいずれか１項補助材料を含んで、化合物による、温度変化または磁気か電気的な分野の適用より得られたｍａｇｎｅｔｏｒｈｅｏｌｏｇｉｃａｌかｅｌｅｃｔｒｏｒｈｅｏｌｏｇｉｃａｌな作用による凝固を用いて、可逆的な方法で例えばそのような場合起こることができた。
【００１７】
本発明の範囲内で、用語発光材料は光を放射することができるいずれか１項材料を表すために了解される。光のこの発光は、与えられた波長の光による、内部方法による放射線照射による励起の後に蛍光または燐光などの外部励起に対する応答としてその結果として起こることができる、例えば化学反応より得られた化学発光の形態で。非常に重要なことは、発光は測定期間の間じゅう本質的に持続的なままでなければならないということである。
【００１８】
発光材料中で、化学発光か燐光性の材料は特に好ましい、としてこれら収率印象材それはその前に起動できるヒト構造と接触させられる、そして次いで、例えば、それが範囲に難しい空洞に入り込んだ後、同様に測定のためのこの領域を照らすためにさらなる発光を産生する。発光材料は特定の形態におけるあってもよい。しかし、また、それらは印象材に溶解されてもよい。
【００１９】
本発明の範囲内で、用語光は理解されるに赤外線か紫外線の範囲で可視領域および電磁放射の光およびこの放射のいずれのを参照するそれがヒトまたは動物身体に、またはそのヒト上で測定される構造を破損しないように選択されなければならない。
【００２０】
本発明に記載の材料も発光材料と混合されてもよい産生の時間に、または適用直前に直ちに。後者の症例において、材料および発光材料は、歯科医または歯科技工士に二成分系の形態で送達される。次いで、この人は２つの構成分子を混合する。二成分系の場合には、それが、（ａ）容器にある材料および発光材料には好ましい２つのより容易な構成分子のその形混合。発光を生じさせて、二成分系として化合物を形成することは構成分子の混合による、ｃｈｅｍｏｌｕｍｉｎｅｓｃｅｎｔ材料が使用される材料に特に、特に適しているが、この構成はまた例えば、保存中に発光粒子状物質の沈降を防ぐために他の材料に有益になりえる。
【００２１】
一方では、発光材料が量に存在するので、前記の印象材が現在の発明者により開発された、測定する方法には特に良く適することが分かった十分に測定される領域の、だが一方均一の照明を保証する、印象材の他の光学的性質は、発光材料の比較的低い含有量のために否定的に影響を与えられない。
【００２２】
本発明の印象材はこれによって高い発光光収率を採取するために発光材料により放射された波長領域の光にできるだけ透過性＜の＞あるように好ましくは配列される。印象材も必要ならば全体の化合物の全体にわたる励起ができるだけ均一であることを保証するために発光を興奮させるために使用されてもよい、いずれか１項光にできるだけ透過性＜の＞あるように好ましくは配列される。関連する波長領域において、材料は、好ましくは少なくとも５０％の、および好ましくは少なくとも６０％より好ましくは少なくとも７５％送信を示すのがよい、および１ｃｍの送信厚さによる、さらに好ましくは少なくとも８５％。本発明により材料を産生すること用原料として使用できる透明な印象材の一例は、名前下で、会社Ｄｒｅｖｅ（ドイツ、ウンナ）により営利上売られた印象材である新鮮（登録商標）透明。
【００２３】
本発明の本発明の一実施形態において、発光材料はからなる群より選択されるアントラキノン誘導体、クマリン誘導体、ルミノール、ペリレン、セレンテラジン、Ｌａｔｉａルシフェリン、ｌｕｃｉｏｐｔｅｒｉｎ、Ｐｈｏｔｉｎｕｓルシフェリン、フルオレセイン、フルオレセイン誘導体、アルカリ金属、硫化亜鉛およびアルカリ土類金属アルミン酸塩、およびその混合物。該当する場合、アルカリ金属およびアルカリ土類金属アルミン酸塩がドープされてもよい。この場合ドープするための好適な材料は、遷移金属および希土類金属合金（希土類金属合金を用いて単独で頻繁な症例に使用されること）である。
【００２４】
このような材料は、当業者にそれ自体は知られていて市販で入手可能である、例えば根本（日本）のＬｕｍｉＮｏｖａ（ｒ）ピグメントの形態をした、ＲＣ  ＴｒｉＴｅｃまたはＰｅｒｍａｌｉｇｈｔにより製造された蛍光顔料の形態でＬａｎｘｅｓｓ（ドイツ）の名前ＭＡＣＲＯＬＥＸ（ｒ）下で。
【００２５】
使用の場合には粒子の発光材料（一般にピグメントと呼ばれた）のうち、これらの材料が印象材との適合性を増大するように表面改質を示す場合、それは有利である。さらに、ピグメントの使用の場合には、材料の光学的性質が極めて最小限の程度までのみ影響を受けていることをこれが保証するので、ピグメントが５未満μｍの粒径を有する場合、それは有利である。
【００２６】
それらがいまだ使用される少ない量の発光材料にもかかわらず良好な光産出量を提供するので、前記の発光材料が本発明に記載の材料には特に良く適し、同時に濃度で人体に無害なことが分かった使用されて及ぶ。
【００２７】
好適な実施形態において、印象材はからなる群より選択される材料を含んでいるアルギン酸塩、親水コロイド、ポリエーテル、シリコーン、およびその（さらに好ましくは）混合物、Ａシリコーン、Ｃシリコーンおよびその混合物から構成される群より。
【００２８】
このような材料は、当業者にそれ自体は知られていて市販で入手可能である。
【００２９】
申込者により開発された上記方法は、ヒト歯の測定には特に良く適する。上記材料は、印象材として歯科学に広く暫くの間使用された。したがって、その使用は、安全で、かつ効果的であるために知られている。
【００３０】
前記のもののさらなる実施形態に測定する、印象材は、少なくとも１つの混合物を含んでいる分子および少なくとも１つで少なくとも２つの不飽和の群を有する有機ポリシロキサン分子で少なくとも２のＳｉに結合されたｈｙｄｒｏｇｅｎｓを有するｏｒｇａｎｏｈｙｄｒｏｇｅｎｐｏｌｙｓｉｌｏｘａｎｅ。
【００３１】
このような混合物のこの使用は、特に好印象が採取できる印象材を提供する。必要に応じて、化学反応も、印象材を治癒させて、２つの物質間でこのようにして引き起こされてもよい、その結果、ユーザはそうである測定されたデジタルデータに加えての物理的な印象を用いて必要な場合、提供した。さらに有機ポリシロキサンに基づいた印象材の中で詳細な考察用、また見る例えばＪ．Ｍ．検定力、Ｒ．Ｌ．坂口：クレイグの修復材（モスビュ２００６）。
【００３２】
前記のもののさらなる実施形態に測定する、化合物は少なくとも１つを含んでいるからなる群より選択される重合開始剤白金触媒、ｐｈｏｔｏｉｎｉｔｉａｔｏｒｓおよびその混合物。
【００３３】
重合開始剤を加えることにより、化合物は治癒させることができる、その結果、ユーザはそうである物理的な印象による、デジタルデータセットに加えて、後のために提供したデジタルデータに関しての、またはモデルの調製のための調節。
【００３４】
重合の開始は、これによって当業者に知られているいずれか１項方法により起こってもよい。例えば、一般に使用される２つの構成分子の印象材には知られているように、開始は、白金触媒などの触媒をには混合することにより起こってもよい。または、重合の開始は光による放射線照射によりｐｈｏｔｏｉｎｉｔｉａｔｏｒを通じて引き起こされてもよい。一方では、材料が単一成分材料として長期貯蔵に安定しているままであるので、ｐｈｏｔｏｉｎｉｔｉａｔｏｒの使用は特に好ましい。一方、化合物が前記の測定法を行なうために光を用いて放射線照射ので、化合物の硬化も発光の励起と同時に始められるかもしれない。ｐｈｏｔｏｉｎｉｔｉａｔｏｒが使用される場合、また、それは可能であるに二成分系の形態をした印象材を配列するおよびに例えば、貯蔵安定性を改善するために適用直前にのみｐｈｏｔｏｉｎｉｔｉａｔｏｒを印象材と混合する。複数構成のシステムの場合には、３番目の成分がそれぞれ第２の構成分子を構成している間に、構成分子の１つは、成分印象材／重合構造／発光材料のうちのいずれか１項２から構成されてもよい。また、それは、使用前に混合されている構成分子のすべてによる個々の構成分子を形成する各成分にとって可能である。
【００３５】
本発明のさらなる実施形態において、印象材は少なくとも１つを含んでいる充填剤、からなる群より選択されることが好ましくは前記充填剤を用いて、石英、クリストバライト、ケイ酸ジルコニウム、モンモリロナイト、沸石、酸化アルミニウム、酸化亜鉛、硫酸バリウム、炭酸カルシウム、ガラスパウダー、プラスチック粉末、シリカ、およびその混合物。
【００３６】
これがそれを可能にするので、前記の充填剤の付加は有利であるに材料の流動性をできるだけ正確に適合する、および、必要ならばその安定性、に印象の採得後のおよび／または。充填剤には量におけるあることが印象材の光学的性質が否定的に影響を与えられないこのような、好ましくは、特に粒径を有する。
【００３７】
本発明のさらなる実施形態において、印象材は少なくとも１つのシリコーン油を含んでいる。
【００３８】
シリコーン油を加えることにより、印象材の流動性が確かに影響を与えられる場合があることが分かった。
【００３９】
本発明のさらなる実施形態において、印象材は下記成分を含む：
ａ）少なくとも分子、好ましくはポリビニルのメチルシロキサンで少なくとも２つの不飽和の群を有する１つの有機ポリシロキサン；
ｂ）少なくとも分子、好ましくはポリメチル水素原子シロキサンで少なくとも２のＳｉに結合されたｈｙｄｒｏｇｅｎｓを有する１つのｏｒｇａｎｏｈｙｄｒｏｇｅｎｐｏｌｙｓｉｌｏｘａｎｅ；
ｃ）シリカ（好ましくはヒュームドシリカ）；
ｄ）少なくとも構成分子ａ）およびｂの架橋を触媒する１つの白金触媒；
および少なくともｅ）１つの発光材料。
【００４０】
本発明のさらなる実施形態において、印象材は下記成分を含む：
ａ）少なくとも分子、好ましくはポリビニルのメチルシロキサンで少なくとも２つの不飽和の群を有する１つの有機ポリシロキサン；
ｂ）少なくとも分子、好ましくはポリメチル水素原子シロキサンで少なくとも２のＳｉに結合されたｈｙｄｒｏｇｅｎｓを有する１つのｏｒｇａｎｏｈｙｄｒｏｇｅｎｐｏｌｙｓｉｌｏｘａｎｅ；
ｃ）シリカ（好ましくはヒュームドシリカ）；
ｄ）少なくとも構成分子ａ）およびｂを架橋させるための１  ｐｈｏｔｏｉｎｉｔｉａｔｏｒ；
および少なくともｅ）１つの発光材料。
【００４１】
２つの材料の構成分子には以下の量におけるあることが好ましくは：
分子で少なくとも２つの不飽和の群を有する有機ポリシロキサンの５−２０野生型％；
ｏｒｇａｎｏｈｙｄｒｏｇｅｎｐｏｌｙｓｉｌｏｘａｎｅの１〜１０野生型％（分子で少なくとも２のＳｉに結合されたｈｙｄｒｏｇｅｎｓを有して）
シリカの２０−７０野生型％；
発光材料の０−５野生型％；
およびｐｈｏｔｏｉｎｉｔｉａｔｏｒの０．０１野生型％および／または白金触媒。
【００４２】
印象材のさらなる実施形態はしてもよい、に加えて少なくとも１つ発光材料、複数で、１つ含む、または下記成分のすべて：
ａ）分子で２つ以上のビニル基を有する有機ポリシロキサン；
ｂ）低い分子のビニル−およびエトキシ群含有しているＱＭ樹脂剤および／または有機ポリシロキサンでＱＭ樹脂剤の混合物；
ｃ）  分子で少なくとも２つのＳｉＨ基を有するｏｒｇａｎｏｐｏｌｙｈｙｄｒｏｇｅｎｓｉｌｏｘａｎｅｓ；
ｄ）  白金シロキサン複合などの貴金属触媒；
ｅ）  酸化アルミニウム、酸化ジルコニウムまたは二酸化チタン（好適な粒径）などの金属酸化物粉体：
〈２μｍ；
ｆ）少なくとも分子で１つのビニル基を有する有機ポリシロキサン；
ｇ）反応基のない有機ポリシロキサン；
ｈ）パラフィン油などの油または他の軟化剤；
ｉ）  いぶされたような補強充填剤（処理され治療していない表面による）またはシリカ白およびシリコンアルミニウムは、クロリドを混合した；
ｊ）石英、クリストバライト、珪藻土、ｋｉｅｓｅｌｇｕｈｒｓ、炭酸カルシウム、タルク、ｚｅｏｌｉｔｈｓ、ナトリウム珪酸アルミニウム、ガラスパウダーなどの非補強充填剤（処理され治療していない表面による）；
ｋ）さらなる添加剤および一般の賦形剤、助剤、および水分を結合する代理人、親水化剤、安定化剤、水素原子吸収器などなどの着色剤（無機のおよび／または有機ピグメント）；
およびｌ）ａｃｅｔｙｌｅｎｉｃａｌｌｙに不飽和化合物、ビニル基含むポリシロキサン／ｏｌｉｇｏｓｉｌｏｘａｎｅｓ／ｄｉｓｉｌｏｘａｎｅｓ、脂肪族ポリシロキサン、または環状のポリシロキサンなどの阻害剤。
【００４３】
さらなる実施形態において、印象材はしてもよい、に加えて少なくとも１つ発光材料、複数で、１つ含むまたは下記成分のすべて：
ａ）２つ以上のビニル基、粘度範囲を有する有機ポリシロキサン：
１００−３５０，０００  ｍＰａ＊ｓ；
ｂ）低い分子のビニル−およびエトキシ群含有しているＱＭ樹脂剤および／または有機ポリシロキサン、粘度範囲でＱＭ樹脂剤の混合物：
１５０−６５，０００  ｍＰａ＊ｓ；
ｃ）  分子、ＳｉＨ含有量に少なくとも２つのＳｉＨ基を含んでいるｏｒｇａｎｏｐｏｌｙｈｙｄｒｏｇｅｎｓｉｌｏｘａｎｅｓ：
０．１−１５  ｍｍｏｌ／ｇ（好ましくは２−１０  ｍｍｏｌ／ｇ）；
ｄ）（ａ）貴金属触媒；
ｅ）少なくとも分子で１つのビニル基を有する有機ポリシロキサン；
ｆ）反応基、粘度のない有機ポリシロキサン：
５０−１００  ｍＰａ＊ｓ；
ｇ）油および他の軟化剤；
ｈ）  処理され治療していない表面を用いて充填剤を強化すること；
ｉ）有機ポリシロキサン、粘度範囲を用いて充填剤を強化する混合物：
１００−２，０００  ｍＰａ＊ｓ；
ｊ）処理され治療していない表面による非補強充填剤；
ｋ）さらなる添加剤および一般の賦形剤、助剤および着色剤；
ｌ）  阻害剤；
およびｍ）二酸化チタンなどの金属酸化物粉体；
好ましくは２０μｍ未満の５０μｍ、および特に好ましくは２μｍ（商標Ａｅｒｏｘｉｄ／デグサ下で利用可能な二酸化チタンなどの）未満の粒径。
【００４４】
本発明者らにより開発された方法で使用するには特に良く適する印象材を産生することを前記の構成分子の使用が可能にすることが分かった。
【００４５】
本発明は、また発光材料が生理学的に適合する印象材と混合される本発明に記載の生理学的に適合する印象材の製造のための方法に関する。
【００４６】
本発明の実施形態において、印象材は少なくとも１つを含むシリコーン、および印象材の混合中にを用いて少なくとも１つ発光材料、少なくとも１つポリメタクリル酸メチル、ジクロロメタンおよびトリクロロメタンより選択される溶媒が加えられる。
【００４７】
前記に測定する、発光材料は、０．００２−０．０１０％などの比較的高い希釈率で前記溶媒に好ましくは溶解されるか中断され、次いで、印象材と混合される。
【００４８】
前記のものを用いてそれが測定することが分かった、発光材料ができるだけ均質に分布する（それは本発明者らにより開発された測定法で特に正確な測定につながる）。材料は産生できる。
【００４９】
本発明は、また少なくとも本発明により生理学的に適合する印象材を含む１つの歯の印象の製造のための印象用トレーに関する。
【００５０】
このような、印象用トレーは、本発明者らにより開発された、測定する方法に特に有利に使用できる。
【００５１】
本発明は、また印象用トレー（本発明により生理学的に適合する印象材を含む前記担体）への挿入断片のための担体に関する。
【００５２】
本発明は、また本発明に記載の生理学的に適合する印象材から構成されて、本質的に完全にまたは部分的にヒトあごを囲むことができる形状に配列される鋳型に関する。
【００５３】
前記のを用いて測定する、それは可能であるに前記の測定する方法であらかじめ調製された量の印象材を直接的な適用のための準備ができているようにしておく。
【００５４】
前記のものの実施形態に測定する、本発明に記載の生理学的に適合する印象材は治癒させることができる。また、少なくとも鋳型の外部の生理学的に適合する印象材の一部は、既に治癒させられている。
【００５５】
このように、材料が外側の側面で鋳型を直されるので、この形態印象材（それはとりわけ、外側の側面の印象材の不適当な歪みを防ぐ）のためのトレー。
【００５６】
前記構造には１以上の歯、あごまたはあごの一部から構成される群より選択されることが好ましくはので、本発明は、またヒトまたは動物身体において、またはそのヒトの構造についての印象を産生するための印象材の使用に関する。
【００５７】
この方法は、本発明により印象材を使用することにより、従来方式の結果より優れている、人体で、またはその人体に対する構造のデジタル化されたデータを生成できるという点で有利である。
【００５８】
上述だったものが特徴とすることは理解されるおよびそれらさらに以下に説明されるそれぞれ規定された組み合わせだけでなく他の組み合わせに使用できるまたは本発明の範囲より逸脱せずに、独力で。
【００５９】
本発明は、実施例を用いて、および添付図に関しての以下に説明される。図は以下の通りである。
【図面の簡単な説明】
【００６０】
【図１】図１は、歯科用印象材料を含んでいる印象用トレーに挿入断片のための担体を示す。
【図２】図２は生理学的に適合する印象材の構成される鋳型を示す。
【発明を実施するための形態】
【００６１】
実施例１：
蛍光性の印象材は表１に示される成分を使用して産生された。これに関しては、発光材料がＯｒｔｈｏｃｒｙｌ（ポリメタクリル酸メチル）に溶解され、真空で新鮮な（登録商標）透明な印象材と混合された。混合処理が完成した後、組成物の粘度はシリコーン油を加えることにより目標値に適合された。本発明において、２つの構成分子材料は使用された。その結果、混合の後、印象用トレー中前記材料を配置しなければなり、直ちに、印象の採得用使用されなければならなかった。
【００６２】
【表１】
2013532650.tif 000002
【００６３】
実施例２：
表２に示される成分を使用して、さらに蛍光性の印象材は実施例１のそれに類似している方法により産生された。実施例１の化合物とは異なり、これは光学治療可能な化合物だった。
【００６４】
【表２】
2013532650.tif 000003
【００６５】
図１において、印象用トレーへの挿入断片のための担体全体は参考文献番号１０により意味される。担体は、ヒトあごに基づいて本質的に作られる外部輪郭を有する取付板１２を含む。その外側の外部輪郭では、取付板１２は壁１４により制限されている。それは、とりわけ、印象の産生中に、材料が印象が採得されることになっているあごに対する押しつけられ続けることを保証する。さらに、生理学的に適合する印象材１６は取付板上で配置される。この印象材１６は実施例１により印象材になりえる（例えば）。
【００６６】
印象が誰にあるかの患者を防ぐために取付板により噛むことより採得される、および均一の距離が歯列弓間にあることを保証するためにおよび例えば壁１４、印象材は、端１８野にさらに治癒させられ、中央部に治癒させられていない印象材１６より顕著に高い硬度をこのようにして示す。
【００６７】
あごのデジタル測定のための方法で使用するために、担体は構成される例えば透明な材料の完全にまたは部分的におよび／またはそれに挿入される光学エレメントを含む。さらに、それは、また担体に、印象材により放射された発光を測定するための印象材または光学センサーを照らすこと用照明成分をを含むまたはいずれである。この場合、担体は、また対応する印象用トレーにそれを連結するために電気接点を含む。
【００６８】
測定する方法を行なうために、担体は適切な印象用トレーに挿入される。あるいは、しかし、化合物も、印象用トレーに鋳型の形態をした挿入できる。上記ものとして、適切な印象用トレーはＰＣＴ／ＥＰ２００９／００６４７４に例えば記載される。この場合使用される担体が透明なように、印象用トレーは印象材より放射された光を測定するための印象材および光学センサーを照らすために照明成分を有する。例えば、あごを測定するために、印象用トレーは、担体中配置された材料を照らし、このようにしてそれの原因となるに例えば燐光を発する。次いで、ユーザは、印象材に測定されるためにあごを押しつける。印象用トレーを用いて、次いで、印象材より放射された光は測定される。測定された光は、特定の発光（すなわち空間のユニット当たり光学収率）を通じて判定されることをあごのディジタル化されたモデルにとって可能にして、材料の発光よりその結果として直接由来してもよい。しかし、また、測定される構造の反射を映像情報の形態をした測定できることは考えられる、その場合には、発光化合物は特に良好な照明を提供し、デジタルモデルをに対して算定できる映像情報。方法もこれらの２つの測定の組み合わせに基づくことができる。
【００６９】
図２は印象材全体が参考文献番号２０で示された生理学的に適合する印象材の構成される鋳型を示す。鋳型２０は、完全に発光印象材２２（例えば実施例１に記載の印象材）から構成される。印象用トレーに適切な挿入断片を保証し、かつ鋳型２０の変形を防ぐために、印象材２２は、少なくとも１つの外部側面２４で部分的に治癒させられる。それは、１種のトレーを（印象材）形成する。その上部側面２６に、鋳型２０はさらにグリッドパターンを含む、それは機能するに光学測定でさらなるデータを生成する。
【００７０】
このような、鋳型２０は生理学的に適合する印象材を含んでいる印象用トレーを提供するために一般に知られている印象用トレー、またはヒトあごの歯に対してデジタルデータの収集のための方法を行なうこと用とても特に設計されている印象用トレーのどちらかに挿入できる。これは、当業者に周知の一般の方法により起こる。このような鋳型２０の準備は、印象用トレー、および行なわれる光学測定に、恐らく妨げになることができる印象材の間の空の介在物を防ぐような利点を備えている。
【図１】
2013532650.tif 000004
【図２】
2013532650.tif 000005
【国際調査報告】
2013532650.tif 000006
2013532650.tif 000007
2013532650.tif 000008
2013532650.tif 000009